(57)【特許請求の範囲】
【請求項１】
フォトレジスト及びテトラアルキルアンモニウムイオンを主として含有するフォトレジスト現像廃液を処理するに当たって、電気透析及び電解の少なくとも一方の方法で処理してテトラアルキルアンモニウムイオンを濃縮する工程と、前記工程を経て得られるテトラアルキルアンモニウムイオンを主として含む濃縮液を水素イオン形（Ｈ形）及びテトラアルキルアンモニウムイオン形（ＴＡＡ形）の少なくとも一方の陽イオン交換樹脂、または陰イオン交換樹脂及びＨ形及びＴＡＡ形の少なくとも一方の陽イオン交換樹脂と接触させる不純物の吸着除去の工程とを少なくとも含む、フォトレジスト現像廃液からフォトレジスト現像液として再利用できる高純度の水酸化テトラアルキルアンモニウムの溶液を再生回収することを特徴とするフォトレジスト現像廃液の再生処理方法。
【請求項２】
前記フォトレジスト現像廃液を陰イオン交換樹脂と接触させて主としてフォトレジストの不純物を吸着除去する工程と、前記工程を経て得られる処理液を電気透析及び電解の少なくとも一方の方法で処理して濃縮分離する工程と、前記の２工程を経て得られるテトラアルキルアンモニウムイオンを主として含む濃縮液をＨ形及びＴＡＡ形の少なくとも一方の陽イオン交換樹脂と接触させて更に不純物を吸着除去する工程とを含むことを特徴とする請求項１に記載のフォトレジスト現像廃液の再生処理方法。
【請求項３】
前記フォトレジスト現像廃液を中和し、不溶性となったフォトレジストを分離除去する工程と、前記工程を経て得られる中和処理液を電気透析及び電解により又は電解により処理して濃縮分離する工程と、前記の２工程を経て得られるテトラアルキルアンモニウムイオンを主として含む濃縮液をＨ形及びＴＡＡ形の少なくとも一方の陽イオン交換樹脂、または陰イオン交換樹脂及びＨ形及びＴＡＡ形の少なくとも一方の陽イオン交換樹脂と接触させて不純物を吸着除去する工程とを少なくとも含むことを特徴とする請求項１に記載のフォトレジスト現像廃液の再生処理方法。
【請求項４】
前記フォトレジスト現像廃液を中和し、不溶性となったフォトレジストを分離除去する工程と、前記工程を経て得られる中和処理液を陰イオン交換樹脂と接触させて主として残留フォトレジストの不純物を吸着除去する工程と、前記の２工程を経て得られる処理液を電気透析及び電解により又は電解により濃縮分離する工程と、前記の３工程を経て得られるテトラアルキルアンモニウムイオンを主として含む濃縮液をＨ形及びＴＡＡ形の少なくとも一方の陽イオン交換樹脂と接触させて更に不純物を吸着除去する工程とを少なくとも含むことを特徴とする請求項１に記載のフォトレジスト現像廃液の再生処理方法。
【請求項５】
前記の電気透析及び／又は電解工程の少なくとも前に、前記フォトレジスト現像廃液またはその処理液（又はその中和処理液）を蒸発及び／又は逆浸透膜処理して濃縮する工程を更に含むことを特徴とする請求項１から４のいずれかに記載のフォトレジスト現像廃液の再生処理方法。
【請求項６】
前記陰イオン交換樹脂及び前記陽イオン交換樹脂を混合イオン交換樹脂として用いることを特徴とする請求項１、３及び５のいずれかに記載のフォトレジスト現像廃液の再生処理方法。
【請求項７】
前記陰イオン交換樹脂を上流側に、前記陽イオン交換樹脂を下流側に積層する積層イオン交換樹脂として用いることを特徴とする請求項１、３及び５のいずれかに記載のフォトレジスト現像廃液の再生処理方法。
【請求項８】
前記陰イオン交換樹脂の層（カラム、塔）を前記陽イオン交換樹脂の層（カラム、塔）よりも上流側に配設することを特徴とする請求項１から５のいずれかに記載のフォトレジスト現像廃液の再生処理方法。
【請求項９】
前記陰イオン交換樹脂が、水酸化物イオン形（ＯＨ形、即ち、ヒドロオキシド形）強塩基性陰イオン交換樹脂であることを特徴とする請求項１から８のいずれかに記載のフォトレジスト現像廃液の再生処理方法。
【請求項１０】
前記陽イオン交換樹脂が、ＴＡＡ形陽イオン交換樹脂であることを特徴とする請求項１から９のいずれかに記載のフォトレジスト現像廃液の再生処理方法。
【請求項１１】
電気透析と電解から選ばれる少なくとも一方を循環方式又は多段方式で行うことを特徴とする請求項１から１０のいずれかに記載のフォトレジスト現像廃液の処理方法。
【請求項１２】
末端又はその近辺に膜処理装置を配設し、高純度の水酸化テトラアルキルアンモニウムの溶液から微粒子を除去することを特徴とする請求項１から１１のいずれかに記載のフォトレジスト現像廃液の再生処理方法。
【発明の詳細な説明】
【０００１】
【発明の属する技術分野】
本発明は、半導体デバイス、液晶ディスプレイ（ＬＣＤ）、プリント基板等の電子部品の製造工程等で発生するフォトレジスト及びテトラアルキルアンモニウムイオンを含有するフォトレジスト現像廃液の再生処理方法に関する。
【０００２】
【従来の技術】
半導体デバイス、液晶ディスプレイ、プリント基板等の電子部品等を製造するには、ウェハー等の基板上にネガ型又はポジ型のフォトレジストの皮膜を形成し、パターンマスクを通して光等を照射し、次いで現像液により不要のフォトレジストを溶解して現像し、更にエッチング等の処理を行った後、基板上の不溶性のフォトレジスト膜を剥離しなければならない。フォトレジストは、露光部分が可溶性となるポジ型と露光部分が不溶性となるネガ型があり、ポジ型フォトレジストの現像液としてはアルカリ現像液が主流であり、ネガ型フォトレジストの現像液としては有機溶剤系現像液が主流であるが、アルカリ現像液を用いるものもある。
【０００３】
上記アルカリ現像液としては、通常、水酸化テトラアルキルアンモニウム（テトラアルキルアンモニウムヒドロオキシド）の水溶液が用いられる。従って、かかる現像工程から排出される廃液（「フォトレジスト現像廃液」又は「フォトレジストアルカリ現像廃液」と言う）には、通常、溶解したフォトレジストとテトラアルキルアンモニウムイオンが含有されている。ここで、テトラアルキルアンモニウムイオンは、上述したことより明らかな通り、通常は水酸化物イオン（ＯＨ−  ）を対イオンとするものであるが、廃液（廃水）は工場によって異なってくるものであり、何が混入してくるか分からず、また、場合によっては他の廃水と混合されることがあり得るので、他種のイオンを対イオンとする塩の形の場合もあり得る。従って、本明細書中の一般的な説明では対イオンを特定せず、「イオン」と言う概念で捉えたものである。しかし、廃液中のテトラアルキルアンモニウムイオンは、上述のように、通常は水酸化テトラアルキルアンモニウムとして存在するので、これを中心として本発明を説明する。
【０００４】
従来、かかるフォトレジスト及びテトラアルキルアンモニウムイオンを含有するフォトレジスト現像廃液を処理する方法としては、全量業者引取する方法、蒸発法や逆浸透膜法により濃縮し廃棄処分（焼却又は業者引取）する方法、活性汚泥により生物分解処理し放流する方法がある。また、上記のようにして得た濃縮廃液あるいはもともとテトラアルキルアンモニウムイオン濃度の高い濃厚廃液については、電気透析法や電解法によりテトラアルキルアンモニウムイオンを好ましくは水酸化物の形（電解法では必然的に水酸化物の形となる）で濃縮回収し、再利用するといった試みがなされている。
【０００５】
【発明が解決しようとする課題】
蒸発法や逆浸透膜法により濃縮する方法は、アルカリ可溶性のフォトレジストとテトラアルキルアンモニウムイオンが共に濃縮されるため、処理後の廃液は廃棄処分せざるを得ない。活性汚泥により生物分解処理する方法は、テトラアルキルアンモニウムイオンの生物分解性が悪く、また、他の有機物成分が廃液に混在している場合は、該他の有機物成分を分解する微生物の方の増殖が活発となり、テトラアルキルアンモニウムイオンを分解する微生物の増殖が不活発となるので更にその生物分解性が悪くなるため、低濃度の廃液の場合しか処理できず、大規模な処理施設が必要となる。また、電気透析や電解によりテトラアルキルアンモニウムイオンを好ましくは水酸化物の形で濃縮回収する方法が公害対策や資源の有効活用等の点でベストであるが、得られる溶液を、例えば、半導体デバイス、液晶ディスプレイ、プリント基板等の電子部品の製造用のフォトレジストアルカリ現像液として再利用する場合には高い純度が要求され、この点で微量のフォトレジスト、Ｎａ＋  、Ｋ＋  、Ｃａ２＋等の陽イオン（特に、Ｎａ＋  ）等の不純物が残留してしまうということが問題であった。
【０００６】
従って、本発明の目的は、フォトレジスト及びテトラアルキルアンモニウムイオンを含有するフォトレジスト現像廃液の上述のような従来の処理方法の欠点を解消し、簡単且つ効果的なフォトレジスト現像廃液の再生処理方法を提供することである。
【０００７】
【課題を解決するための手段】
本発明は、フォトレジスト及びテトラアルキルアンモニウムイオンを主として含有するフォトレジスト現像廃液を処理するに当たって、電気透析及び電解の少なくとも一方の方法で処理してテトラアルキルアンモニウムイオンを濃縮する工程と、前記工程を経て得られるテトラアルキルアンモニウムイオンを主として含む濃縮液をイオン交換樹脂［但し、水素イオン形（Ｈ形）及びテトラアルキルアンモニウムイオン形（ＴＡＡ形）の少なくとも一方の陽イオン交換樹脂、または陰イオン交換樹脂及びＨ形及びＴＡＡ形の少なくとも一方の陽イオン交換樹脂］と接触させる不純物の吸着除去の工程とを少なくとも含む、フォトレジスト現像廃液からフォトレジスト現像液として再利用できる高純度の水酸化テトラアルキルアンモニウムの溶液を再生回収することを特徴とするフォトレジスト現像廃液の再生処理方法を提供するものである。
【０００８】
本発明の方法においては、フォトレジスト及びテトラアルキルアンモニウムイオンを含有するフォトレジスト現像廃液（以下、時に「現像廃液」と略称する）を、直接、電気透析及び／又は電解による濃縮の工程とイオン交換樹脂と接触させる不純物の吸着除去の工程により処理するのが簡単であるが、必要に応じてこれらの工程の前に予め現像廃液又はその濃縮液（後述する蒸発及び／又は逆浸透膜処理による濃縮液）を中和して、固液分離してフォトレジストを或る程度除去し、フォトレジスト量が減少したテトラアルキルアンモニウムイオンを主として含む中和処理液を得て、上記のような工程に通すのが特に陰イオン交換樹脂の交換容量の観点からは好ましい場合もある。但し、この場合、テトラアルキルアンモニウムイオンを水酸化物（ＯＨ）の形とするためには、電解工程を要するのが通常である。
【０００９】
なお、水酸化テトラアルキルアンモニウム及びフォトレジストを含有する現像廃液は、通常ｐＨ１２〜１４のアルカリ性を呈しており、フォトレジストはアルカリ性液中では溶解している。本発明はかかるアルカリ性の現像廃液にもそのまま適用することができる。アルカリ可溶性のフォトレジストはカルボキシル基等を有しており、現像の際はこれらの基がテトラアルキルアンモニウム塩の形となってフォトレジストが現像液に溶解するので、現像廃液を中和してｐＨ１０以下、好ましくはｐＨ８以下（酸性でも可）にすると、再びカルボキシル基等になりフォトレジストの大半は不溶性となって、遠心分離や濾過等の固液分離方法でフォトレジストの大半を除去できるようになる。本明細書では、このように、現像廃液等を中和し、フォトレジストを遠心分離や濾過等の固液分離方法で或る程度除去した処理液を「中和処理液」と言う。
【００１０】
フォトレジスト現像廃液を、先ず電気透析及び電解の少なくとも一方の方法で処理すると、テトラアルキルアンモニウムイオン（対イオンが、主に水酸化物イオン）が濃縮された濃縮液を回収することができる。電気透析や電解におけるイオン交換膜（但し、後述するように、電気透析の場合、陰イオン交換膜の代わりに中性膜を用いることもでき、また、電解の場合、陽イオン交換膜の代わりに２枚の中性膜を用いることもできる）により、大部分のフォトレジストは、脱塩液（テトラアルキルアンモニウムイオンが稀薄になった「稀薄液」）中に残留するが、回収される濃縮液中にも少量のフォトレジストが残留又は混入してくる。また、現像廃液中に元来存在するＮａ＋  、Ｋ＋  、Ｃａ２＋等の陽イオン（例えば、Ｎａ＋  は現像液である水酸化テトラメチルアンモニウム商品中に１０ｐｐｂ以下、使用後の現像廃液中に１００ｐｐｂ以上存在する場合がある）やＣｌ−  、ＮＯ３  −  、ＳＯ４２−  、ＨＣＯ３  −  、ＣＯ３２−  等の陰イオンは、テトラアルキルアンモニウムイオンと共に回収される濃縮液側に移動する（但し、電解の場合、陰イオンの移動は微量である）。従って、回収されたテトラアルキルアンモニウムイオンの濃縮液は、少量のフォトレジストやイオン成分を不純物として含む。
【００１１】
この回収された濃縮液を陰イオン交換樹脂、好ましくは強塩基性陰イオン交換樹脂（好ましくはＯＨ形）と接触させると、フォトレジスト及び陰イオン成分の不純物が除去されるが、陽イオン成分は除去されずに残留する。なお、陰イオン交換樹脂がＯＨ形の場合は、テトラアルキルアンモニウムイオンが水酸化テトラアルキルアンモニウムの形で陰イオン交換処理濃縮液中に存在するようになるので有利である。
【００１２】
そこで、陽イオン交換樹脂にも接触させると、陽イオン成分も吸着除去されるので、半導体デバイス、液晶ディスプレイ、プリント基板等の電子部品の製造用のフォトレジストアルカリ現像液としても充分に再利用可能な程度に高度に精製された水酸化テトラアルキルアンモニウムの溶液が得られる。
【００１３】
イオン交換樹脂として、陽イオン交換樹脂のみを使うか、または、陰イオン交換樹脂及び陽イオン交換樹脂の両方を使うかは、再生される水酸化テトラアルキルアンモニウムの溶液の用途との関連における該溶液中に残留するフォトレジスト、陰イオン類等の各種不純物の許容量によって決めればよい。但し、例えば、上述のように、半導体デバイス、液晶ディスプレイ、プリント基板等の電子部品の製造用の現像液として再生水酸化テトラアルキルアンモニウム溶液を用いるには、陰イオン交換樹脂及び陽イオン交換樹脂の両方を用いるのが望ましい。
【００１４】
フォトレジスト現像廃液を、先ず陰イオン交換樹脂と接触させた後に電気透析及び／又は電解する方法も採り得るが、特に陰イオン交換樹脂の交換容量の観点からは、先に電気透析及び／又は電解を行い、その後に陰イオン交換樹脂と接触させる方法の方が好ましい。
【００１５】
陰イオン交換樹脂としては、処理効率の点で繊維状や粒状等のスチレン系やアクリル系等の陰イオン交換樹脂が好ましく、あるいは、これらの複数の種類を任意の割合で混合もしくは積層して用いても良いが、後述するように、特にフォトレジスト除去効率の点でスチレン系陰イオン交換樹脂が好ましい。なお、アクリル系陰イオン交換樹脂は、（メタ）アクリル酸やそのエステル類をジビニールベンゼン（ＤＶＢ）等で架橋したものである。また、フォトレジスト除去効率の点で強塩基性陰イオン交換樹脂が好ましいが、弱塩基性陰イオン交換樹脂も特に中性又は酸性側では、フォトレジスト除去効果があり、これらの複数の種類を任意の割合で混合もしくは積層して用いても良い。また、陰イオン交換樹脂の対イオンは、ＯＨ- でもＣｌ- 等でもよいが、Ｃｌ- 等を対イオンとするＣｌ形等の陰イオン交換樹脂を用いるとテトラアルキルアンモニウムイオンの対イオンも少なくとも一部がＣｌ- 等に変わることになるので、ＯＨ- を対イオンとするＯＨ形陰イオン交換樹脂を用いるのが好ましい。なお、弱塩基性陰イオン交換樹脂を中性又は酸性側で用いた場合や、Ｃｌ- 等を対イオンとするＣｌ形等の陰イオン交換樹脂を用いた場合には、テトラアルキルアンモニウムイオンを水酸化テトラアルキルアンモニウムの形とするためには、後段で電解を行えば良い。
【００１６】
陽イオン交換樹脂としては、処理効率の点で繊維状や粒状等のスチレン系やアクリル系等の陽イオン交換樹脂が好ましく、また、弱酸性陽イオン交換樹脂でも強酸性陽イオン交換樹脂のいずれでも良く、あるいは、これらの複数の種類を任意の割合で混合もしくは積層して用いても良い。
【００１７】
陽イオン交換樹脂は、通常、水素イオン形（Ｈ形）かナトリウムイオン形（Ｎａ形）で市販されており、このような陽イオン交換樹脂（好ましくはＨ形）を、その使用に先立って、予めテトラアルキルアンモニウム形（ＴＡＡ形）とすることによって、陽イオン交換樹脂に通液する通液初期に、水酸化テトラアルキルアンモニウムが陽イオン交換樹脂に吸着されて、処理液中のその濃度が低下するという現象の発生を防止することができる。即ち、陽イオン交換樹脂としては、Ｈ形のままでも用いることができるが、テトラアルキルアンモニウム形（ＴＡＡ形）として用いるのが好ましい。但し、完全なＴＡＡ形陽イオン交換樹脂ではなくて、一部Ｈ形となっているものでも良く、また、Ｈ形陽イオン交換樹脂とＴＡＡ形陽イオン交換樹脂を任意の割合で混合もしくは積層して用いても良い。
【００１８】
イオン交換樹脂（陽イオン交換樹脂、または陰イオン交換樹脂及び陽イオン交換樹脂）は、その使用に際して溶出物が無いように、超純水で充分洗浄したものを用いるのが好ましいのは言うまでもない。
【００１９】
陰イオン交換樹脂と陽イオン交換樹脂の両方をイオン交換樹脂として用いる場合は、陰イオン交換樹脂と陽イオン交換樹脂を混合した混合イオン交換樹脂としてカラム又は塔中に充填して用いても良いが、陰イオン交換樹脂を上流側に、陽イオン交換樹脂を下流側にカラム又は塔中に積層充填して用いるのが好ましい。しかし、フォトレジスト現像廃液を予め多段式の電気透析処理等で処理して濃縮液中のフォトレジストが少量となっている場合や、もともと廃液中にフォトレジストが少量しか存在しない場合等においては、上流側に陽イオン交換樹脂、下流側に陰イオン交換樹脂を配置しても差し支えない。また、陰イオン交換樹脂を上流側のカラム又は塔に充填し、陽イオン交換樹脂を下流側のカラム又は塔に充填し、個別に配置して用いることもでき、この場合は、長時間の運転によって、交換容量が減少したり、劣化した方のイオン交換樹脂のみを容易に交換することができ、便利である。この場合、陰イオン交換樹脂充填カラム又は塔を電気透析装置及び／又は電解装置の前段に設けてもよい。
【００２０】
上流側に陰イオン交換樹脂、下流側に陽イオン交換樹脂を配置する場合の利点は、陰イオン交換樹脂からは極微量のアミン類が溶出することが考えられるので、下流側に陽イオン交換樹脂を配置することで、この溶出アミン類を捕捉することができることである。また、高分子物質であるフォトレジストは、陽イオン交換樹脂の表面に吸着し、その陽イオン交換の活性度を低下させてしまう虞があるので、上流側に陰イオン交換樹脂を配置し、前もってフォトレジストを充分除去しておくのが有利である。
【００２１】
また、電気透析及び／又は電解工程の少なくとも前に、フォトレジスト現像廃液またはその処理液（中和処理及び／又はイオン交換処理液）を蒸発及び／又は逆浸透膜処理して濃縮する工程を更に含めるのが好ましい。このような蒸発及び／又は逆浸透膜処理の工程は、中和処理工程及び／又はイオン交換処理工程を行う場合にはその前後又は両者の中間のいずれの段階で行ってもよい。
【００２２】
この蒸発及び／又は逆浸透膜処理工程を行うことの利点としては、電気透析や電解における電流効率を向上、被処理液量の減少に伴う電気透析装置及び／又は電解装置の小型化とランニングコストの低減、印加電圧の低減、並びに、テトラアルキルアンモニウムイオン回収率の向上などを挙げることができる。
【００２３】
前述したように、蒸発や逆浸透膜処理ではフォトレジスト等の不純物も濃縮液に濃縮されるが、濃縮されたこれらの不純物は少なくとも電気透析及び／又は電解（および、望ましくは蒸発や逆浸透膜処理の少なくとも後段でのイオン交換処理）により除去されるので、特に問題は無い。
【００２４】
なお、蒸発の凝縮水や逆浸透膜処理の透過水はフォトレジストやテトラアルキルアンモニウムイオンが殆ど含まれていないので、工程水等として用いることができる。なお、逆浸透膜処理の場合は、逆浸透膜の劣化を少なくする観点から被処理液のｐＨ９〜１２で行うのが好ましい。
【００２５】
蒸発と逆浸透膜処理とを比較すると、前者はランニングコストが高いが濃縮倍率を容易に上げることできる利点があり、後者はランニングコストが低いという利点があるが濃縮倍率に限界があり、敢えて濃縮倍率を上げるには浸透圧に勝つための大型高圧ポンプが必要であり、実用的な濃縮液のテトラアルキルアンモニウムイオン濃度上限は数％程度である。従って、蒸発と逆浸透膜処理のどちらを選ぶか、またはその組み合わせを採るかは、フォトレジスト現像廃液のテトラアルキルアンモニウムイオン濃度等の特性から判断すればよい。
【００２６】
更に、最後段またはその近くに膜処理装置を設置しても良く、この場合、元々現像廃液中に存在する微粒子を除去できると共に、電気透析装置及び／又は電解装置、ポンプ、イオン交換樹脂等から微粒子が混入してきても、これを確実に除去できるので好ましい。
【００２７】
上記膜処理装置としては、０．０３〜１μｍ程度の細孔径を有するポリプロピレン（ＰＰ）製フィルターやポリテトラフルオロエチレン（ＰＴＦＥ）製フィルターを用いた膜処理装置や、限外濾過膜装置等を挙げることができ、目的に合わせて適切な膜処理装置を選択し、使用することができる。
【００２８】
このようにして得られた高純度の水酸化テトラアルキルアンモニウムの溶液としての処理液を更に電気透析、電解、蒸発、逆浸透等の方法又はこれらを組み合わせた方法により濃縮しても良い。この場合、上記の膜処理装置による処理を行う場合は、各処理操作の順序はどのような順序でも可能であるが、膜処理装置による処理の目的が微粒子の除去であることに鑑みると、膜処理装置による処理を最後段に行うのが好ましい。
【００２９】
イオン交換樹脂との接触の前後を問わず、電気透析や電解によりテトラアルキルアンモニウムイオンの濃縮を行う際、電気透析や電解の少なくとも一方を循環方式又は多段方式で行っても良く、この場合、得られる濃縮液のテトラアルキルアンモニウムイオン濃度や純度を高めることができる。
【００３０】
フォトレジストアルカリ現像廃液中のテトラアルキルアンモニウムイオンは、各種電子部品を製造する際に使用するフォトレジストの現像液に用いられるアルカリとしての水酸化テトラメチルアンモニウム、水酸化テトラエチルアンモニウム、水酸化テトラプロピルアンモニウム、水酸化テトラブチルアンモニウム、水酸化メチルトリエチルアンモニウム、水酸化トリメチルエチルアンモニウム、水酸化ジメチルジエチルアンモニウム、水酸化トリメチル（２−ヒドロキシエチル）アンモニウム、水酸化トリエチル（２−ヒドロキシエチル）アンモニウム、水酸化ジメチルジ（２−ヒドロキシエチル）アンモニウム、水酸化ジエチルジ（２−ヒドロキシエチル）アンモニウム、水酸化メチルトリ（２−ヒドロキシエチル）アンモニウム、水酸化エチルトリ（２−ヒドロキシエチル）アンモニウム、水酸化テトラ（２−ヒドロキシエチル）アンモニウム等（特に、前二者）の水酸化テトラアルキルアンモニウムから由来する。
【００３１】
現像廃液中のテトラアルキルアンモニウムイオンの対イオンは、上述したように水酸化物イオン（ＯＨ−  ）であるのが通常であるが、工場によっては、また、中和を行った場合には、弗化物イオン、塩化物イオン、臭化物イオン、炭酸イオン、炭酸水素イオン、硫酸イオン、硫酸水素イオン、硝酸イオン、燐酸イオン、燐酸水素イオン、燐酸二水素イオン等の無機陰イオン、及び、蟻酸イオン、酢酸イオン、蓚酸イオン等の有機陰イオンから選ばれる少なくとも一種がテトラアルキルアンモニウムイオンの対イオンの少なくとも一部となるのが一般的である。特に炭酸イオン、炭酸水素イオンは、空気中の炭酸ガスが現像廃液中に溶け込んで少量存在することが多い。なお、電解を行って得られる濃縮液では、水酸化物イオンが通常テトラアルキルアンモニウムイオンの対イオンとなるので、得られる水酸化テトラアルキルアンモニウムの溶液をフォトレジストアルカリ現像液として再利用するに支障を生じる程、水酸化物イオン以外の上記の対イオンの量が多い場合は、少なくとも電解の工程を本発明の方法に含めれば良い。
【００３２】
通常のフォトレジスト現像廃液中で、フォトレジストはカルボキシル基等による陰イオン性の高分子として溶解しており、一方、水酸化テトラアルキルアンモニウムは、陽イオンであるテトラアルキルアンモニウムイオンと陰イオンである水酸化物イオンに解離している。
【００３３】
このような廃液を陰イオン交換樹脂と接触させることで、廃液中のフォトレジストを陰イオン交換樹脂に吸着させ、除去することができる。
【００３４】
アルカリ現像フォトレジストはノボラック樹脂を母体樹脂とするものが主流で、このノボラック樹脂は多数のベンゼン環を有している。陰イオン交換樹脂として特にスチレン系のベンゼン環を有する陰イオン交換樹脂等を用いた場合には、静電的相互作用に加えて、ベンゼン環同士の親和（疎水的）相互作用により、高選択的にフォトレジストを除去することができると考えられる。
【００３５】
このため、電気透析及び／又は電解により水酸化テトラアルキルアンモニウム濃度を高めた濃縮液であっても、競合する水酸化物イオン（水酸化テトラアルキルアンモニウムに由来する）が多量に共存するにも拘らず、フォトレジストを効果的且つ選択的に上記のような陰イオン交換樹脂に吸着させ、除去することができると考えられる。
【００３６】
即ち、フォトレジスト現像廃液を電気透析及び／又は電解して回収された水酸化テトラアルキルアンモニウム溶液（濃縮液）は、水酸化テトラアルキルアンモニウム濃度が比較的高いが、陰イオン交換樹脂と接触させることで、残留している微量のフォトレジスト（および、その他の陰イオン不純物）を除去し、陽イオン交換樹脂とも接触させ陽イオン不純物も除去すると、得られる処理液は高純度の現像液として再生、再利用することができる。
【００３７】
電気透析及び／又は電解による濃縮前に、フォトレジスト現像廃液を上記のような陰イオン交換樹脂と接触処理する場合は、該現像廃液の水酸化テトラアルキルアンモニウム濃度が低いから、フォトレジストの除去は容易に行われる。従って、この場合はフォトレジストを殆ど含まない水酸化テトラアルキルアンモニウム溶液を電気透析及び／又は電解によって濃縮することになるので、陽イオン交換樹脂とも接触させ陽イオン不純物も除去すると、得られる処理液は高純度の現像液として再生、再利用することができる。
【００３８】
フォトレジストが高濃度に含まれている現像廃液については、陰イオン交換樹脂のイオン交換容量の観点から、前処理として中和を行うことでフォトレジストを不溶化し、遠心分離や濾過等の固液分離方法で分離除去した後に、中和処理液を上記のような陰イオン交換樹脂と接触させ、残留したフォトレジストを陰イオン交換樹脂に吸着させて除去するのが有利であるが、この中和により、少なくとも一部の水酸化テトラアルキルアンモニウムは、テトラアルキルアンモニウム塩となる。こうして得られたテトラアルキルアンモニウム塩を含む溶液（中和処理液）を電気透析や電解で濃縮を行えば、高純度のテトラアルキルアンモニウム塩（電気透析の場合）又は水酸化テトラアルキルアンモニウム（電解の場合）の溶液の回収を行うことができる。電解の場合はそのまま、また、電気透析を行った場合は、更に電解を行い水酸化テトラアルキルアンモニウムの形として再生し、陽イオン交換樹脂とも接触させ陽イオン不純物も除去すると、得られる処理液は高純度の現像液として、再生、再利用することができる。
【００３９】
【発明の実施の形態】
上記のような本発明の実施の形態としては、次のような好ましい実施態様を挙げることができるが、本発明がこれらの実施態様に限定されるもので無いことは言うまでもない。
【００４０】
＜１＞フォトレジスト現像廃液を電気透析及び電解の少なくとも一方の方法で処理する工程と、前記工程を経て得られるテトラアルキルアンモニウムイオンを主として含む濃縮液を陰イオン交換樹脂及びＨ形及びＴＡＡ形の少なくとも一方の陽イオン交換樹脂と接触させて不純物を吸着除去する工程とを少なくとも含む、フォトレジスト現像液として再利用できる高純度の水酸化テトラアルキルアンモニウムの溶液を再生回収することを特徴とするフォトレジスト現像廃液の再生処理方法。
【００４２】
＜２＞フォトレジスト現像廃液を陰イオン交換樹脂と接触させて主としてフォトレジストの不純物を吸着除去する工程と、前記工程を経て得られる処理液を電気透析及び電解の少なくとも一方の方法で処理して濃縮分離する工程と、前記の２工程を経て得られるテトラアルキルアンモニウムイオンを主として含む濃縮液をＨ形及びＴＡＡ形の少なくとも一方の陽イオン交換樹脂と接触させて更に不純物を吸着除去する工程とを含む、フォトレジスト現像液として再利用できる高純度の水酸化テトラアルキルアンモニウムの溶液を再生回収することを特徴とするフォトレジスト現像廃液の再生処理方法。
【００４３】
＜３＞フォトレジスト現像廃液を中和し、不溶性となったフォトレジストを分離除去する工程と、前記工程を経て得られる中和処理液を電気透析及び電解により又は電解により処理して濃縮分離する工程と、前記の２工程を経て得られるテトラアルキルアンモニウムイオンを主として含む濃縮液を陰イオン交換樹脂及びＨ形及びＴＡＡ形の少なくとも一方の陽イオン交換樹脂と接触させて不純物を吸着除去する工程とを少なくとも含む、フォトレジスト現像液として再利用できる高純度の水酸化テトラアルキルアンモニウムの溶液を再生回収することを特徴とするフォトレジスト現像廃液の再生処理方法。
【００４５】
＜４＞フォトレジスト現像廃液を中和し、不溶性となったフォトレジストを分離除去する工程と、前記工程を経て得られる中和処理液を陰イオン交換樹脂と接触させて主として残留フォトレジストの不純物を吸着除去する工程と、前記の２工程を経て得られる処理液を電気透析及び電解により又は電解により濃縮分離する工程と、前記の３工程を経て得られるテトラアルキルアンモニウムイオンを主として含む濃縮液をＨ形及びＴＡＡ形の少なくとも一方の陽イオン交換樹脂と接触させて更に不純物を吸着除去する工程とを少なくとも含む、フォトレジスト現像液として再利用できる高純度の水酸化テトラアルキルアンモニウムの溶液を再生回収することを特徴とするフォトレジスト現像廃液の再生処理方法。
【００４６】
上記＜１＞〜＜４＞の方法において、最後段又はその近辺で膜処理を行うのが望ましいことは、既述の通りである。また、上記＜１＞〜＜４＞の方法において、電気透析及び／又は電解工程の少なくとも前に、フォトレジスト現像廃液またはその処理液（中和処理及び／又はイオン交換処理液）を蒸発及び／又は逆浸透膜処理して濃縮する工程を更に含むのが好ましいことも、既述の通りである。次に、この場合の一連の単位操作の好ましい順序（フロー）の例を挙げるが、本発明はこれらに限定されるものでは無い。なお、以下の各例で、（膜処理）の表示は、膜処理を行うのが望ましいが、これは必須の単位操作では無いことを示す。
【００４７】
（１）蒸発／逆浸透膜処理→電気透析／電解→イオン交換処理（陰イオン交換樹脂＋陽イオン交換樹脂混床、以下、単に「混床」と言う）→（膜処理）
（２）蒸発／逆浸透膜処理→電気透析／電解→陰イオン交換処理→陽イオン交換処理→（膜処理）
【００４８】
（３）中和処理（中和＋固液分離、以下同様）→蒸発／逆浸透膜処理→電解→イオン交換処理（混床）→（膜処理）
（４）中和処理→蒸発／逆浸透膜処理→電解→陽イオン交換処理→（膜処理）
（５）中和処理→蒸発／逆浸透膜処理→電解→陰イオン交換処理→陽イオン交換処理→（膜処理）
【００４９】
（６）陰イオン交換処理→蒸発／逆浸透膜処理→電気透析／電解→イオン交換処理（混床）→（膜処理）
（７）陰イオン交換処理→蒸発／逆浸透膜処理→電気透析／電解→陽イオン交換処理→（膜処理）
（８）陰イオン交換処理→蒸発／逆浸透膜処理→電気透析／電解→陰イオン交換処理→陽イオン交換処理→（膜処理）
【００５０】
（９）蒸発／逆浸透膜処理→陰イオン交換処理→電気透析／電解→イオン交換処理（混床）→（膜処理）
（１０）蒸発／逆浸透膜処理→陰イオン交換処理→電気透析／電解→陽イオン交換処理→（膜処理）
（１１）蒸発／逆浸透膜処理→陰イオン交換処理→電気透析／電解→陰イオン交換処理→陽イオン交換処理→（膜処理）
【００５１】
（１２）中和処理→陰イオン交換処理→蒸発／逆浸透膜処理→電解→イオン交換処理（混床）→（膜処理）
（１３）中和処理→陰イオン交換処理→蒸発／逆浸透膜処理→電解→陽イオン交換処理→（膜処理）
（１４）中和処理→陰イオン交換処理→蒸発／逆浸透膜処理→電解→陰イオン交換処理→陽イオン交換処理→（膜処理）
【００５２】
（１５）中和処理→蒸発／逆浸透膜処理→陰イオン交換処理→電解→イオン交換処理（混床）→（膜処理）
（１６）中和処理→蒸発／逆浸透膜処理→陰イオン交換処理→電解→陽イオン交換処理→（膜処理）
（１７）中和処理→蒸発／逆浸透膜処理→陰イオン交換処理→電解→陰イオン交換処理→陽イオン交換処理→（膜処理）
【００５３】
（１８）蒸発／逆浸透膜処理→中和処理→陰イオン交換処理→電解→イオン交換処理（混床）→（膜処理）
（１９）蒸発／逆浸透膜処理→中和処理→陰イオン交換処理→電解→陽イオン交換処理→（膜処理）
（２０）蒸発／逆浸透膜処理→中和処理→陰イオン交換処理→電解→陰イオン交換処理→陽イオン交換処理→（膜処理）
（２１）蒸発／逆浸透膜処理→中和処理→電解→イオン交換処理（混床）→（膜処理）
（２２）蒸発／逆浸透膜処理→中和処理→電解→陰イオン交換処理→陽イオン交換処理→（膜処理）
【００５４】
電気透析法を用いる本発明の実施態様により現像廃液を再生し、電子部品の製造用のフォトレジストの現像液として再利用する場合の一例をより具体的に説明する。フォトレジストの現像液としては、最も一般的には水酸化テトラメチルアンモニウム（以下、「ＴＭＡＨ」と略す）濃度２．３８重量％の水溶液を用いている。この現像液でフォトレジストの現像を行うと、通常はフォトレジストとＴＭＡＨを含む現像廃液を生じる。この現像廃液又はその処理液又はその蒸発や逆浸透膜処理による濃縮液を電気透析により濃縮を行い、ＴＭＡＨ濃縮液を得る。この濃縮液を陰イオン交換樹脂と接触させ濃縮液中に残留するフォトレジストを陰イオン交換樹脂に吸着させて除去し、必要に応じて更に電気透析（及び／又は電解）により処理液を濃縮する。この場合、薬品からの混入や配管材等からの溶出により現像廃液にＮａ＋  、Ｋ＋  、Ｃａ２＋、Ｆｅ２＋、Ｆｅ３＋、Ｃｕ２＋、Ａｌ３＋等の陽イオン性の金属イオン類が含まれているのが通常で、これらの金属イオン類は電気透析で除去されることは無く、却って濃縮される。従って、得られた濃縮液を再生現像液としてそのまま用いると、電子部品の製造においてはこれらの金属イオン類が悪影響を与える場合がある。そこで、Ｈ形及びＴＡＡ形（この場合、ＴＭＡ形）の少なくとも一方の陽イオン交換樹脂で処理するのである。
【００５５】
この実施態様において、電気透析でＴＭＡＨ濃度２．３８重量％の水溶液にまで濃縮するのでは無く、例えば１重量％程度のＴＭＡＨ濃度の水溶液に濃縮し、これを市販のＴＭＡＨ濃度約２０重量％等の濃厚水溶液でＴＭＡＨ濃度２．３８重量％に調整し、フォトレジスト現像液として再利用すると、上記のような金属イオン類等の不純物の濃度を更に低く抑えることができる場合もあるので好都合である。逆に、蒸発や逆浸透膜処理等の前処理により得られる濃縮液を用いた場合は、容易に２．３８重量％を越えるＴＭＡＨ濃度の回収現像液を得ることもでき、これを超純水で希釈して再生現像液として用いると上記のような金属イオン類等の不純物の濃度を更に低く抑えることができる場合もあるので好都合である。
【００５６】
次に、図１を参照しつつ、本発明の現像廃液の処理方法において電気透析を行う場合の電気透析の原理を説明する。なお、テトラアルキルアンモニウムイオン（以下、「ＴＡＡイオン」と略す）はその対イオンが水酸化物イオン（ＯＨ−  、以下、「ＯＨイオン」と略す）で、水酸化テトラアルキルアンモニウム（以下、「ＴＡＡＨ」と略す）の形である通常の場合について説明する。
【００５７】
図１に示したように、陰極１と陽極２の間には陽イオン交換膜（カチオン交換膜）３と陰イオン交換膜（アニオン交換膜）４が交互に並べられて複数のセルを構成している。セルに送られたＴＡＡＨ及びフォトレジストを含有する原廃液（現像廃液、蒸発及び／又は逆浸透膜処理及び／又はイオン交換樹脂処理を経て得られる処理液）中のＴＡＡＨは、陽イオンとしてのＴＡＡイオン（ＴＡＡ＋  ）と陰イオンとしてのＯＨイオンに解離しているため、陰極１と陽極２間に直流電流が印加されるとＴＡＡイオンは陽イオン交換膜３を通って陰極側に移動するが次の陰イオン交換膜４で殆ど阻止され、一方、ＯＨイオンは陰イオン交換膜４を通って陽極側に移動するが次の陽イオン交換膜で殆ど阻止されるため、或るセルではＴＡＡＨが濃縮され、該セルに隣接するセルではＴＡＡＨが減少することになる。即ち、陰イオン交換膜４を陰極１に面した側に有するセル（Ａ）は濃縮セルとして機能し、ここではＴＡＡＨが濃縮されて濃縮液となり、陰イオン交換膜４を陽極２に面した側に有するセル（Ｂ）は脱塩セルとして機能し、ここではＴＡＡＨが減少して脱塩液となる。原廃液中のフォトレジストはイオン交換膜を殆ど通らないため濃縮セル及び脱塩セルをそのまま通過して濃縮液中及び脱塩液中に残留する。
【００５８】
上述の説明で明らかなように、図１に示したように脱塩セル及び濃縮セルの両方に原廃液を通液した場合は、濃縮液中にもフォトレジストがそのまま残留することとなるが、濃縮セル側ではＴＡＡＨのみが濃縮されるのであってフォトレジストは濃縮されないので、濃縮液中のフォトレジストは原廃液中の濃度とほぼ同じであり、この点において、電気透析法はＴＡＡＨのみでなくフォトレジストも同時に濃縮されてしまう蒸発法や逆浸透膜法とは明らかに相違する。
【００５９】
本発明では、フォトレジストアルカリ現像液として再利用できる高純度のＴＡＡＨの溶液を再生回収することを目的としているので、電気透析でフォトレジストを殆ど含まない濃縮液を得ることが好ましく、そのためには、脱塩セル側に原廃液を通液し、濃縮セル側に（超）純水又はフォトレジストを含まない低濃度のＴＡＡＨ溶液〔例えば、（超）純水に新品のＴＡＡＨを少量溶解させた液〕等の電解質溶液を通液するのが好ましい。しかし、濃縮セルにも原廃液を送る場合、脱塩液として排出される排水の量（容積）が減少する点では有利である。
【００６０】
電気透析装置は、一般的に使用されているものを使用でき、これに使用されるイオン交換膜としては、陽イオンと陰イオンを選択的に分離できるものであれば特に限定されず、例えば、アシプレックス〔旭化成工業（株）製〕、セレミオン〔旭硝子（株）製〕、ネオセプタ〔徳山曹達（株）製〕等を挙げることができる。また、イオン交換膜の特性も、一般的なものでよく、例えば、厚さは、０．１〜０．６ｍｍ、抵抗は、１〜１０Ω・ｃｍ２  程度のものであればよい。
【００６１】
電気透析装置の構造は、特に限定されず、例えば、陽イオン交換膜と陰イオン交換膜とを、脱塩される液の流入孔及び流出孔、濃縮される液の流入孔及び流出孔が設けられているガスケットで適当な間隔を保って交互に複数積層して複数のセルを構成し、両端を一組の電極で挟んで電気透析装置を構成すればよい。
【００６２】
ここで、陰イオン交換膜の代わりに、耐アルカリ性が陰イオン交換膜より優れるポリビニールアルコール系等の中性膜を用いてもよい。中性膜はイオン性官能基の無い単なる高分子膜であるが、これはＴＡＡイオンを通すもののその透過性は陽イオン交換膜より低いので、両者間の輸率の差を利用してＴＡＡイオンの電気透析による濃縮を行うことができるのである。但し、中性膜を陰イオン交換膜の代わりに用いた時は、陰イオン交換膜の場合に比べて電流効率は悪くなる。
【００６３】
電気透析のプロセスの例としては、図２に示すような循環方式と、図３に示すような多段処理方式を挙げることができる。
【００６４】
図２に示す循環方式では、ＴＡＡＨとフォトレジストを含有する原廃液の入った廃液槽６から原廃液をポンプ９により脱塩液槽７に送り、脱塩液槽７からポンプ１０により直流電流を印加した電気透析装置５の脱塩セルに送り、脱塩セルから流出する脱塩液を脱塩液槽７に戻し循環させる。一方、濃縮液槽８には原廃液、或いは、（超）純水又はフォトレジストを含まない低濃度のＴＡＡＨ溶液〔例えば、（超）純水に新品のＴＡＡＨを少量溶解させた液〕等の電解質溶液を仕込んでおき、ポンプ１１で電気透析装置５の濃縮セルへ送り、濃縮セルから流出する濃縮液を濃縮液槽８に戻し循環させる。脱塩液槽７の脱塩液の電気伝導度を電気伝導度計１２で測定し、脱塩されて一定の脱塩率になったところで脱塩液槽７内の脱塩液の一部を槽外に排出し、排出した分だけ脱塩液槽７内に廃液槽６より原廃液を送る。一方、濃縮液槽８中のＴＡＡＨ濃度が所定の濃度に達したら、濃縮液を濃縮液槽８から取り出す。取り出した濃縮液は、イオン交換樹脂との接触工程や膜処理工程や再利用等に廻す。
【００６５】
図３に示す多段処理方式では、廃液槽１４からポンプ１５で送られた原廃液を第１の電気透析装置１３−１で電気透析して得られる脱塩液を、第２の電気透析装置１３−２へポンプ１６で輸送して電気透析し、該脱塩液中に残留するＴＡＡＨの濃縮、回収を図る。第２の電気透析装置１３−２で電気透析されてＴＡＡＨが濃縮された濃縮液は、第１の電気透析装置１３−１で電気透析されポンプ１７で輸送される濃縮液と共に第３の電気透析装置１３−３で電気透析することにより、ＴＡＡＨを更に高濃度に濃縮する。第３の電気透析装置１３−３で電気透析された濃縮液はイオン交換樹脂との接触工程や膜処理工程や再利用等に廻され、第３の電気透析装置１３−３で処理された脱塩液は、ポンプ１８で第２の電気透析装置１３−２に送り返し、第１の電気透析装置１３−１で得られる前記脱塩液と共に電気透析処理して残留するＴＡＡＨの濃縮、回収を図る。第２の電気透析装置１３−２から流出する脱塩液は、含有物の殆どがフォトレジストであり、ＴＡＡＨ濃度は低いので系外に排出する。
【００６６】
図３には示されていないが、第１の電気透析装置１３−１の濃縮セル側に（超）純水又はフォトレジストを含まない低濃度のＴＡＡＨ溶液〔例えば、（超）純水に新品のＴＡＡＨを少量溶解させた液〕等の電解質溶液を通液するようにしてもよく、より高い純度の濃縮液を得ることも可能である。しかし、図２及び図３の両方式のシステムにおいて、濃縮セルにも原廃液を送る場合、脱塩液として排出される排水の量（容積）が減少する点では有利である。
【００６７】
次に、図４を参照しつつ、本発明の現像廃液の処理方法において電解を行う場合の電解の原理を説明する。なお、ＴＡＡイオンはその対イオンがＯＨイオンで、ＴＡＡＨの形である通常の場合について説明する。
【００６８】
図４に示したように、陰極２１と陽極２２の間には陽イオン交換膜２３が配置され、陰極セル（Ｃ）と陽極セル（Ｄ）を構成している。陽イオン交換膜は、理屈の上では陽イオンしか通さない（実際は僅かに陰イオン等も通す）。陽極セル（Ｄ）に原廃液（現像廃液、イオン交換樹脂処理を経て得られる処理液、または、蒸発や逆浸透膜処理を経て得られる濃縮液）を通液し、陰極セル（Ｃ）には（超）純水又はフォトレジストを含まない低濃度のＴＡＡＨ溶液〔例えば、（超）純水に新品のＴＡＡＨを少量溶解させた液〕等の電解質溶液を通液する。原廃液中のＴＡＡＨはＴＡＡイオン（ＴＡＡ＋  ）とＯＨイオン（ＯＨ−  ）に解離しているため、陰極２１と陽極２２の間に直流電流を印加すると、ＴＡＡイオンは陽イオンであるので陰極（−）側に移動し陽イオン交換膜２３を通って陰極セル（Ｃ）に入る。陰極２１上では水（Ｈ２  Ｏ←→Ｈ＋  ＋ＯＨ−  ）の水素イオン（Ｈ＋  ）が電子（ｅ−  ）を受け取り、水素ガス（Ｈ２  ）を生じ、残った陰イオンであるＯＨイオン（ＯＨ−  ）は、陽極セル（Ｄ）から陰極セル（Ｃ）に入ってきたＴＡＡイオンの対イオンとなりＴＡＡＨを生成する。従って、電解が進行すると陰極セル（Ｃ）中ではＴＡＡＨが濃縮されることとなる。この意味で、陰極セル（Ｃ）は濃縮セルとして機能する。一方、陽極２２上では、ＴＡＡＨのＯＨイオン（ＯＨ−  ）が電子（ｅ−  ）を放出し、酸素ガス（Ｏ２  ）と水とになる。この意味では、陽極セル（Ｄ）は脱塩セルとして機能し、脱塩液（ＴＡＡイオンが希薄になった「希薄液」）を生じる。
【００６９】
なお、原廃液中にＣｌ−  やＢｒ−  等のＯＨ−  より電気分解されやすいイオン種が含まれているとＣｌ２  やＢｒ２  等のガスが生じる。この場合、特開昭５７−１５５３９０号公報に開示されているように、陽極セルを更に陰イオン交換膜で区分し陽極側の区分セルに水酸化アンモニウム等のアルカリ物質を添加しておくと、中和によりＣｌ２  やＢｒ２  等のガスの発生が防止できる。ＳＯ４２−  やＮＯ３  −  の場合はＯＨ−  より電気分解され難いので、ＯＨ−  の方が電気分解されＯ２  が発生し、Ｈ２  ＳＯ４  やＨＮＯ３  等が残る。
【００７０】
また、陽イオン交換膜を用いる代わりに２枚の親水化処理した多孔質テフロン膜等の中性膜を使用し、陽極室、中間室及び陰極室を設け、中間室に原廃液を通しても電解を行うことができる（特開昭６０−２４７６４１号公報）。
【００７１】
更に純度の高いＴＡＡＨ濃縮液を得たい場合は、陰極と陽極の間に陽イオン交換膜を複数枚（好ましくは２枚）配置して、陽極側のセル（陽極セル）に原廃液を通液し、陰極側のセル（陰極セル）及び中間セルには（超）純水又はフォトレジストを含まない低濃度のＴＡＡＨ溶液〔例えば、（超）純水に新品のＴＡＡＨを少量溶解させた液〕等の電解質溶液を通液すると、多段にＴＡＡＨを精製することになり、陰極セルからは高純度のＴＡＡＨ濃縮液が得られる。
【００７２】
また、図２や図３の電気透析システムに用いられている様な構成は、電解の場合にもそのまま適用できるものである。
【００７３】
なお、ここで「濃縮液」、「脱塩液」とは、ＴＡＡＨ含有量が増加するか減少するかによって使い分けられる用語であり、どちらのＴＡＡＨ濃度が高いか低いかを示すものでは無い。
【００７４】
【実施例】
以下、実施例により本発明を詳細に説明するが、本発明がこの実施例に限定されるもので無いことは言うまでも無い。
【００７５】
実施例１
液晶ディスプレイ製造工程から排出されるフォトレジスト及び水酸化テトラメチルアンモニウム（ＴＭＡＨ）を含有するフォトレジスト現像廃液を使用した。この廃液の水質は、ＴＭＡＨ濃度が１５０００ｐｐｍ、フォトレジスト由来のＴＯＣ濃度が２８０ｐｐｍ、ｐＨが１２．８、ナトリウム濃度が１３０ｐｐｂであった。なお、ＴＭＡＨ濃度はイオンクロマト分析法、フォトレジスト濃度は吸光光度分析法、ナトリウム濃度は原子吸光光度法によって測定した。
【００７６】
上記現像廃液を試料液として、電気透析装置によって、超純水中にＴＭＡＨの分離、濃縮、回収を循環方式で行った。電気透析装置は、旭化成工業（株）製マイクロ・アシライザーＧ３を使用し、この装置において陽イオン交換膜アシプレックスＫ−５０１〔旭化成工業（株）製〕と陰イオン交換膜アシプレックスＡ−２０１〔旭化成工業（株）製〕を使用した。ここで、イオン交換膜としては、他のものを使用してもよく、また、陰イオン交換膜の代わりにアシプレックスＰＶＡ＃１００〔旭化成工業（株）製〕等の中性膜を使用しても差し支えない。
【００７７】
電圧１２Ｖで、回収液のＴＭＡＨ濃度が３００００ｐｐｍ（３０ｇ／リットル）となるまで電気透析を行ったところ、得られた回収液のフォトレジスト由来のＴＯＣ濃度は１２ｐｐｍ、ｐＨは１３．４、ナトリウム濃度は２９０ｐｐｂであった。
【００７８】
次いで、強塩基性陰イオン交換樹脂アンバーライトＩＲＡ−４０２ＢＬ（ローム・アンド・ハース社製、ＯＨ形）を充填したカラムを用意し、回収液を通液した。処理液のＴＭＡＨ濃度は３００００ｐｐｍ、フォトレジスト由来のＴＯＣ濃度は０．１ｐｐｍ以下、ｐＨは１３．５、ナトリウム濃度は３００ｐｐｂであった。
【００７９】
更に、強酸性陽イオン交換樹脂アンバーライト２００Ｃ（ローム・アンド・ハース社製）を前もってテトラメチルアンモニウム形（ＴＭＡ形）にしたものを充填したカラムを用意し、上記処理液を通液した。得られた処理液のＴＭＡＨ濃度は３００００ｐｐｍ、フォトレジスト由来のＴＯＣ濃度は０．１ｐｐｍ以下、ｐＨは１３．５、ナトリウム濃度は１０ｐｐｂ以下であった。
【００８０】
実施例２
ＴＭＡＨ回収率８０％で回収液のＴＭＡＨ濃度が２．４重量％となるまで電気透析を行い、強塩基性陰イオン交換樹脂アンバーライトＩＲＡ−９００（ローム・アンド・ハース社製、ＯＨ形）と強酸性陽イオン交換樹脂アンバーライト２００Ｃ（ローム・アンド・ハース社製）を混床として充填したカラムを用いた以外は実施例１と同様にして、下記の各試料液を処理した。
【００８１】
＜試料液＞
（１）試料液１：Ａ社現像廃液
（２）試料液２：Ａ社現像廃液を蒸発して得られる濃縮液（残液）
（３）試料液３：Ｂ社現像廃液
（４）試料液４：Ｂ社現像廃液を逆浸透膜処理して得られる濃縮液
【００８２】
これらの各試料液の電気透析における電流効率を表１に示す。また、図５は、表１のデータをプロットしてＴＭＡＨ濃度と電流効率の関係を示したグラフ図である。
【００８３】
【表１】
──────────────────────────────────
試料液                    ＴＭＡＨ（重量％）      電流効率（％）
──────────────────────────────────
試料液１                        ０．４                ７８
試料液２                      ２９                    ９８
試料液３                        ０．８                ９１
試料液４                        ２．５                ９６
──────────────────────────────────
【００８４】
これらの各試料液について、そのＴＭＡＨ濃度、フォトレジスト由来のＴＯＣ濃度、ナトリウム濃度と共に、その電気透析で得られる濃縮液（回収液）及び更にイオン交換処理して得られる処理液（精製液）のＴＭＡＨ濃度、フォトレジスト由来のＴＯＣ濃度、ナトリウム濃度を表２に示す。表２において、「フォトレジスト」は、フォトレジスト由来のＴＯＣ濃度を表す。
【００８５】
【表２】
──────────────────────────────────
ＴＭＡＨ        フォトレジスト        ナトリウム
（重量％）        （ｐｐｍ）          （ｐｐｂ）
──────────────────────────────────
試料液１        ０．４            ４０                ２０
回収液          ２．４            １０              １８０
精製液          ２．４              ０．１          ＜１０
──────────────────────────────────
試料液２      ２９            ３０００            １６００
回収液          ２．４              ８              ４２０
精製液          ２．４              ０．１          ＜１０
──────────────────────────────────
試料液３        ０．８          １７０                ５０
回収液          ２．４            １３              ２１０
精製液          ２．４              ０．１          ＜１０
──────────────────────────────────
試料液４        ２．５          ５８０              １５０
回収液          ２．４            １０              ２２０
精製液          ２．４              ０．１          ＜１０
──────────────────────────────────
【００８６】
試料液１と試料液２（蒸発による濃縮液）を比べると、試料液２の方が電気透析の電流効率が良く且つ処理速度が速く、回収液／試料液体積比率が高く、精製液で比較すると不純物濃度の差は生じない。試料液３と試料液４（逆浸透膜処理による濃縮液）の比較でも、試料液４の方が電気透析の電流効率が良く且つ処理速度が速く、回収液／試料液体積比率が高く、精製液で比較すると不純物濃度の差は生じない。
【００８７】
このように蒸発や逆浸透膜処理によって得られる現像廃液の濃縮液を電気透析すると、回収液（濃縮液）の不純物量は現像廃液を直接電気透析した場合と大差無いので、両者間にイオン交換樹脂処理コストの差は大して無い。電気透析処理コストについては、上記濃縮液を電気透析した場合が現像廃液を直接電気透析した場合と比べて格段に低い。
【００８８】
さらに、ＴＭＡＨ回収率８０％での試料液１の脱塩液のＴＭＡＨ濃度は０．０８重量％となるのに対して試料液２の脱塩液のＴＭＡＨ濃度は５．８重量％となるので、試料液２の脱塩液を更に電気透析して、ＴＭＡＨの回収率を９５％以上と高めることもでき、この時は脱塩液のＴＭＡＨ濃度は１．４５％以下となる。一方、試料液１からＴＭＡＨ回収率９５％を確保するのは実質的に不可能である（この時、脱塩液のＴＭＡＨ濃度は、０．０２重量％と計算され、これに近い低ＴＭＡＨ濃度ではイオンの移動が極めて遅くなるためである）。
【００８９】
また、本実施例のように、電気透析により超純水中にＴＭＡＨを分離、濃縮、回収する場合、脱塩液は試料液とほぼ同量生じるが、蒸発や逆浸透膜処理による濃縮を前処理として行った場合、必然的に脱塩液の量は減少することになり、脱塩液の廃棄処分や生物処理等の処分のコストを低減することができる。
【００９０】
脱塩液を再度蒸発や逆浸透膜処理によって濃縮し、濃縮液を電気透析等の処理に供してもよいが、フォトレジスト等の不純物が高濃度に濃縮された場合には、電気透析等の操作に支障（フォトレジスト析出、電気透析濃縮水質の悪化等）をきたすことも考えられるので、不純物濃度等を考慮して、脱塩液の処分方法（再処理か廃棄処分等か）を決めればよい。
【００９１】
いずれにしても、蒸発や逆浸透膜処理による濃縮の工程を組み込むことにより、トータルな処理コストの低減を図ることができる。
【００９２】
【発明の効果】
本発明のフォトレジスト現像廃液の再生処理方法では、少なくともフォトレジストを含むテトラアルキルアンモニウムイオン含有フォトレジスト現像廃液に対して、電気透析及び／又は電解工程とイオン交換樹脂（陽イオン交換樹脂、または陰イオン交換樹脂及びＨ形及びＴＡＡ形の少なくとも一方の陽イオン交換樹脂）との接触工程を少なくとも行うことによって、フォトレジスト、その他のイオン成分等の不純物を充分に除去することができ、フォトレジストアルカリ現像液として再利用できる高純度の水酸化テトラアルキルアンモニウム含有溶液を得ることができる。
【００９３】
電気透析及び／又は電解工程の少なくとも前に、蒸発及び／又は逆浸透膜処理工程を行えば、電気透析や電解における電流効率の向上、被処理液量の減少に伴う電気透析装置及び／又は電解装置の小型化とランニングコストの低減、印加電圧の低減、並びに、テトラアルキルアンモニウムイオン回収率の向上などの利点が生じ、トータルな処理コストの低減を図ることができる。
【図面の簡単な説明】
【図１】図１は、本発明の方法において電気透析を行う場合の電気透析の原理の説明図である。
【図２】図２は、電気透析を循環方式で実施するためのプロセスの一例を説明するためのフロー図である。
【図３】図３は、電気透析を多段処理方式で実施するためのプロセスの一例を説明するためのフロー図である。
【図４】図４は、本発明の方法において電解を行う場合の電解の原理の説明図である。
【図５】図５は、電気透析における被処理水の水酸化テトラメチルアンモニウム濃度と電流効率の関係を示すグラフ図である。
【符号の説明】
１  陰極
２  陽極
３  陽イオン交換膜（カチオン交換膜）
４  陰イオン交換膜（アニオン交換膜）
５  電気透析装置
６  廃液槽
７  脱塩液槽
８  濃縮液槽
９、１０、１１  ポンプ
１２  電気伝導度計
１３−１  第１電気透析装置
１３−２  第２電気透析装置
１３−３  第３電気透析装置
１４  廃液槽
１５、１６、１７、１８  ポンプ
２１  陰極
２２  陽極
２３  陽イオン交換膜
【図１】
0003543915.tif 000002
【図２】
0003543915.tif 000003
【図３】
0003543915.tif 000004
【図４】
0003543915.tif 000005
【図５】
0003543915.tif 000006